(57)【特許請求の範囲】
【請求項１】
経糸が３本／インチ以上５０本／インチ以下かつ緯糸が３本／インチ以上５０本／インチ以下に製織された平織又はからみ織の織物（Ａ）とシート状構造物（Ｂ）を複合一体化した複合シートの製造方法であって、
該織物（Ａ）と該シート状構造物（Ｂ）を重ね合わせた状態で、回転するカレンダーロールの間に通過させて加圧及び加熱するカレンダー加工をすることにより複合一体化するものであり、
該カレンダー加工の際に該織物（Ａ）及び／又は該シート状構造物（Ｂ）と接触するカレンダーロールのうち少なくとも１つの表面温度は、該織物（Ａ）を構成する繊維のガラス転移点以上の温度であり、
該カレンダー加工の際に、重ね合わされた該織物（Ａ）と該シート状構造物（Ｂ）に１５０ｋｇｆ／ｃｍ以上２０００ｋｇｆ／ｃｍ以下の線圧をかけるものであり、
該カレンダー加工を施す前の該織物（Ａ）と該シート状構造物（Ｂ）の平均厚さの総和（Ｔ１）と、該複合シートの平均厚さ（Ｔ２）とが、下記式（１）の関係を満たすことを特徴とする複合シートの製造方法。
０．１５≦（Ｔ１−Ｔ２）／Ｔ１              （１）
【請求項２】
カレンダーロールの間に通過する重ね合わされた状態の上記織物（Ａ）と上記シート状構造物（Ｂ）の走行速度は、１ｍ／ｍｉｎ以上１００ｍ／ｍｉｎ以下である請求項１に記載の複合シートの製造方法。
【請求項３】
上記シート状構造物（Ｂ）は、不織布、織物、編物、フィルム及び紙からなる群より選択された１種以上のものである請求項１又は請求項２に記載の複合シートの製造方法。
【請求項４】
上記不織布は、フィラメントからなるスパンボンド不織布及び短繊維からなる不織布からなる群より選択された１種以上のものである請求項３に記載の複合シートの製造方法。
【請求項５】
上記カレンダー加工は、上記織物（Ａ）と上記シート状構造物（Ｂ）を重ね合わせた状態で金属製のカレンダーロールと樹脂製のカレンダーロール、金属製のカレンダーロールと紙製のカレンダーロール、金属製のカレンダーロールとゴム製のカレンダーロール、又は、金属製のカレンダーロールと金属製のカレンダーロールの間に通過させるものである請求項１ないし請求項４の何れかの請求項に記載の複合シートの製造方法。
【請求項６】
上記カレンダー加工の際に使用する金属製のカレンダーロールは、鉄製のカレンダーロールである請求項５に記載の複合シートの製造方法。
【請求項７】
上記織物（Ａ）の経糸及び緯糸の材質は、コットン、ポリエステル、ビニロン、レーヨン、アクリル又はナイロンである請求項１ないし請求項６の何れかの請求項に記載の複合シートの製造方法。
【請求項８】
上記カレンダー加工を施す前の織物（Ａ）の経糸と緯糸の交点１つ当たりの平均面積（Ｓ１）と、上記複合シートにおける織物（Ａ）に由来する部分の経糸と緯糸の交点１つ当たりの平均面積（Ｓ２）が、下記式（２）の関係を満たす請求項１ないし請求項７の何れかの請求項に記載の複合シートの製造方法。
０．２５≦（Ｓ２−Ｓ１）／Ｓ１≦２．５０    （２）
【請求項９】
上記カレンダー加工を施す前の織物（Ａ）の開口率（Ｖ１）と、上記複合シートにおける織物（Ａ）に由来する部分の開口率（Ｖ２）が、下記式（３）の関係を満たす請求項１ないし請求項８の何れかの請求項に記載の複合シートの製造方法。
０．０５≦（Ｖ１−Ｖ２）／Ｖ１≦０．５０    （３）
【請求項１０】
上記カレンダー加工を施す前の織物（Ａ）は、生機、又は、経糸と緯糸の交点が樹脂で目止め加工された織物である請求項１ないし請求項９の何れかの請求項に記載の複合シートの製造方法。
【発明の詳細な説明】
【技術分野】
【０００１】
本発明は、平織又はからみ織の織物とシート状構造物とを複合一体化した複合シートに関し、更に詳しくは、特定の方法により複合一体化することにより、従来の方法に比べて厚さが薄く、かつ、製造コストの安い複合シートに関する。
また、本発明は、平織又はからみ織の織物とシート状構造物との複合化処理方法に関する。
【背景技術】
【０００２】
寒冷紗は、空隙率の高い（目が粗い）織物であって、保温、遮光、防霜、防虫、防風等を目的とする農業資材；製本の際に本の表紙や背を補強するための製本資材；花卉の包装材等の生活資材；床材の裏打ち補強、建築物の防水加工時の補強布、塗装用下地等の工業資材；肉を包んだり、スープをこしたりするための食品用資材；等の様々な用途に使用される。
通常、寒冷紗は、平織であり、糸の密度は、経糸・緯糸ともに３〜２５本／インチである。
【０００３】
寒冷紗は、単独で使用されることも多いが、不織布、織物、編物、フィルム、紙等の様々なシート状構造物と複合一体化したり、別々の種類の寒冷紗同士を複合一体化したりすることで、様々な機能を付与した複合シートが求められる場合がある。
例えば、農業資材としては、防カビ性等の機能を付与した複合シート、工業資材としては、印刷等が可能である不織布等との複合シートが求められている。
【０００４】
従来、このような複合シートは、接着剤を使用して、２つのシート状物を貼り合わせて作製されるのが通常であった。
例えば、特許文献１には、粗目の編織布と目の密な編織布を、エマルジョン型樹脂接着剤を使用して貼り合わせた複合シートが開示されている。
【０００５】
このような、接着剤を使用した貼り合わせ方法には、コストが大きくなるという欠点だけでなく、複合シートの厚さは、それぞれのシート状物の厚さを積算した厚さになるため、複合シートが厚く（嵩高く）なる、という欠点があった。
【０００６】
複合シートを構成する寒冷紗は織物であるため、接着剤を使用した貼り合わせ方法の場合、寒冷紗の糸の太さが、複合シートの厚さに影響を与えることになる。一般に、厚い寒冷紗は太い糸で、薄い寒冷紗は細い糸で構成されている。
糸の種類の違いにもよるが、一般的に、厚い寒冷紗は剛性が高く（硬く）、薄い寒冷紗は剛性が低い（柔らかい）。寒冷紗と別のシート状物を貼り合わせた複合シートも、一般に、使用した寒冷紗が薄いほど、柔らかくなる。
通常、紡績糸を使用した寒冷紗の場合は、最も太い糸はＮｅ１０／２ｓ（綿番手１０番の双糸）、最も細い糸はＮｅ４０／１ｓ（綿番手４０番の単糸）である。
【０００７】
寒冷紗と別のシート状物を複合一体化した複合シートは、様々な用途に使用される。用途によっては、扱いやすさ等の点から、薄い（柔らかい）複合シートが求められる。
接着剤を使用した貼り合わせ方法によって、薄い（柔らかい）複合シートを作製する場合、薄い寒冷紗を使用することになる。紡績糸を使用して、例えばＮｅ４０／１ｓを使用した寒冷紗より更に薄い寒冷紗を製造するためには、より細い糸であるＮｅ６０／１ｓ（綿番手６０番の単糸）やＮｅ８０／１ｓ（綿番手８０番の単糸）を使用することになり、このような寒冷紗を使用することで複合シートを薄くすることができる。
【０００８】
しかしながら、このような細い紡績糸は引張強度が低いため、このような糸から製織される寒冷紗も、引張強度が低く、寒冷紗と別のシート状物を複合一体化した複合シートも引張強度が低くなる。すなわち、寒冷紗の糸を細くすることによって、複合シートを薄く（柔らかく）、かつ、強度も優れたものとするには限界があった。
【０００９】
このため、薄さや引張強度に優れ、剥離の起こらない複合シートを安価に製造する手法の開発が要望されていた。
【００１０】
一方、繊維、樹脂、金属メッシュ等の板状物の厚さをコントロールする加工方法として、カレンダー加工という方法がある。カレンダー加工は、回転する筒状のカレンダーロールの間にシート状物を通すことで圧力をかけ、厚さを一定にしたり、表面を平滑にしたり、光沢を付与するために行われる。
例えば、特許文献２や特許文献３においては、不織布の電気絶縁性を向上させたり、不織布を嵩高で感触が良好なものにしたりするための手段として、カレンダー加工が行われている。
また、特許文献４や特許文献５においては、経糸・緯糸の密度が、数百本／インチといった、空隙の小さい布帛を、カレンダー加工する方法が開示されている。このように布帛をカレンダー加工する目的は、光沢を与えたり、通気性や透水性を低下させたりするためである。
【００１１】
しかし、このようなカレンダー加工を、寒冷紗のような空隙率の高い（目が粗い）織物に適用した事例は従来なく、また、カレンダー加工により織物と別のシート状物を複合一体化して複合シートを作製した事例もなかった。
【先行技術文献】
【特許文献】
【００１２】
【特許文献１】特公昭４３−０２６５７２号公報
【特許文献２】特開平５−０７１０９６号公報
【特許文献３】特開２００６−２９９４８０号公報
【特許文献４】特開２００９−１５５７９１号公報
【特許文献５】特開２０１１−２２９７１３号公報
【発明の概要】
【発明が解決しようとする課題】
【００１３】
本発明は上記背景技術に鑑みてなされたものであり、その課題は、寒冷紗等の平織又はからみ織の織物と別のシート状構造物を複合一体化した複合シートであり、強度に優れ、薄く取扱い性に優れ、剥離の起こりにくい複合シートを提供することにある。
また、そのような複合シートを、接着剤を使用しない簡便な方法で、安価に製造するための複合化処理方法を提供することにある。
【課題を解決するための手段】
【００１４】
本発明者らは、上記の課題を解決すべく鋭意検討を重ねた結果、寒冷紗等の目が粗い平織又はからみ織の織物と別のシート状構造物とを重ね合わせた状態で、回転するカレンダーロールの間に通過させて加圧及び加熱するカレンダー加工をすることにより、強度をほとんど低下させることなく、複合シートの厚さを大幅に低減させることができることを見出した。
【００１５】
そして、本発明者らは、特定の条件下でカレンダー加工をすることにより、寒冷紗等の織物と別のシート状物とを複合一体化するのに接着剤が不要となるだけでなく、作製される複合シートは、強固に一体化され、厚さが大幅に低減された割には強度に優れ、かつ、剥離も起こりにくいことを見出し、本発明を完成するに至った。
【００１６】
すなわち、本発明は、平織又はからみ織の織物（Ａ）とシート状構造物（Ｂ）を複合一体化した複合シートであって、
該織物（Ａ）と該シート状構造物（Ｂ）を重ね合わせた状態で、回転するカレンダーロールの間に通過させて加圧及び加熱するカレンダー加工をすることにより複合一体化したものであり、
該カレンダー加工の際に該織物（Ａ）及び／又は該シート状構造物（Ｂ）と接触するカレンダーロールのうち少なくとも１つの表面温度は、該織物（Ａ）を構成する繊維のガラス転移点以上の温度であり、
該カレンダー加工を施す前の該織物（Ａ）と該シート状構造物（Ｂ）の平均厚さの総和（Ｔ１）と、該複合シートの平均厚さ（Ｔ２）とが、下記式（１）の関係を満たすことを特徴とする複合シートを提供するものである。
０．１５≦（Ｔ１−Ｔ２）／Ｔ１              （１）
【００１７】
また、本発明は、平織又はからみ織の織物（Ａ）とシート状構造物（Ｂ）を複合一体化する複合化処理方法であって、
該織物（Ａ）と該シート状構造物（Ｂ）を重ね合わせた状態で、回転するカレンダーロールの間に通過させて加圧及び加熱するカレンダー加工をする方法であり、
該カレンダー加工の際に該織物（Ａ）及び／又は該シート状構造物（Ｂ）と接触するカレンダーロールのうち少なくとも１つの表面温度は、該織物（Ａ）を構成する繊維のガラス転移点以上の温度であり、
該カレンダー加工を施す前の該織物（Ａ）と該シート状構造物（Ｂ）の平均厚さの総和（Ｔ１）と、複合一体化して得られた複合シートの平均厚さ（Ｔ２）とが、下記式（１）の関係を満たすように複合一体化することを特徴とする複合化処理方法を提供するものである。
０．１５≦（Ｔ１−Ｔ２）／Ｔ１              （１）
【発明の効果】
【００１８】
本発明の複合シートは、寒冷紗等の平織又はからみ織の織物とシート状構造物を、強固に複合一体化することができる。図４や図５の断面写真に示すように、本発明の複合シートでは、寒冷紗等を構成する織物の経糸や緯糸は、不織布等の別のシート状構造物と食い込み合い、強固に一体化されている。
【００１９】
接着剤を使用した従来の複合シートの厚さは、各構成要素の厚さの和とほとんど同じであるが、本発明の複合シートは、カレンダー加工の際の熱と圧力により、寒冷紗等が押し潰されることにより、厚さが大幅に低減されている。
本発明によれば、構成要素である寒冷紗等の織物に細い糸を使用せず、汎用の太さの紡績糸を使用した場合であっても、厚さが大幅に低減された複合シートを得ることができる。
図１〜図３の比較からわかるように、複合シートにおける寒冷紗に由来する部分の経糸・緯糸は、元の寒冷紗の経糸・緯糸に比べて扁平になる。すなわち、カレンダー加工により、寒冷紗等の織物自体を薄くすることができる（後述の参考例１）。
寒冷紗等の織物と、別のシート状構造物を複合一体化した複合シートでは、織物に由来する部分が薄くなることに加えて、織物とシート状構造物とが食い込み合うため、厚さ低減の効果がより一層大きくなる。
【００２０】
本発明の複合シートは、織物に由来する部分の経糸と緯糸の断面が厚さ方向に沿った扁平形状になっているため、経糸・緯糸の剛性が低く、また接着剤を使用しないため従来の接着剤を使用した貼り合わせ方法により作製した複合シートに比べて柔らかい。
このため、本発明の複合シートは、折り癖が付き難く、取り扱い性等の性能に優れている。
【００２１】
従来のような、接着剤を使用した貼り合わせ方法では、薄い複合シートを作製するためには、寒冷紗の糸を細くする必要があり、細い糸は引張強度が低く強度に劣るという問題がある。
最初から細い糸を使用して作製した薄い寒冷紗等の織物を、接着剤を用いてシート状構造物と貼り合わせて複合化した場合に比べて、太い糸を使用した厚い織物と、シート状構造物をカレンダー加工により複合一体化した、本発明の複合シートは、同じ厚さであっても、引張強度が大幅に優れている。
すなわち、本発明によれば、ある程度の太さの糸を使用しつつ、複合シートを薄くでき、剛軟性・引張伸度といった「柔らかさ」と引張強度という、相反する性能の何れにも優れた複合シートを作製することができる。
【００２２】
本発明では、繊維中の分子の流動性が高くなった状態で、高い圧力（線圧）をかけてカレンダー加工するため、織物を構成する繊維は容易に変形し押し潰され、経糸と緯糸の交点が食い込み合って強固に一体化される。
また、一旦本発明によりカレンダー処理された複合シートは、自然に元の状態に戻ることはないため、本発明における複合化処理方法によって処理された本発明の複合シートは、長時間経過しても薄いままであり、また、本発明の複合シートの織物部分は目ずれが発生しにくい。
【００２３】
本発明の複合シートは、接着剤を使用せずに複合一体化されるので、製造コストを抑えることができる。
また、本発明の複合シートは、接着剤を使用した従来の複合シートに比べて、寒冷紗等の経糸・緯糸の本数を少なくしても、十分な強度を得ることができるので、寒冷紗等の原料コストも節約することができる。
更に、本発明の複合シートは、回転するカレンダーロールの間に織物を走行させて圧力をかけるので、処理を連続的に行う事ができ、生産性が非常に高い。
【図面の簡単な説明】
【００２４】
【図１】実施例１において複合化処理する前の寒冷紗の平面写真である（右下の１目盛は２００μｍ）。
【図２】実施例１において複合化処理した複合シートを、寒冷紗側の面から見た平面写真である（右下の１目盛は２００μｍ）。
【図３】実施例１において複合化処理した複合シートを、スパンボンド不織布側の面から見た平面写真である（右下の１目盛は２００μｍ）。
【図４】実施例１において複合化処理した複合シートを、緯糸が存在しない部位において、緯糸に対して略平行方向で切断した断面の写真である（右下の１目盛は１００μｍ）。
【図５】実施例１において複合化処理した複合シートを、経糸が存在しない部位において、経糸に対して略平行方向で切断した断面の写真である（右下の１目盛は１００μｍ）。
【発明を実施するための形態】
【００２５】
以下、本発明について説明するが、本発明は以下の実施の形態に限定されるものではなく、任意に変形して実施することができる。
【００２６】
本発明の複合シートは、平織又はからみ織の織物（Ａ）と、シート状構造物（Ｂ）を複合一体化した複合シートである。複合一体化は、織物（Ａ）とシート状構造物（Ｂ）を重ね合わせた状態で、回転するカレンダーロールの間に通過させて加圧及び加熱するカレンダー加工により行われる。
「複合一体化」とは、カレンダー加工を行う前の複合シートの各構成要素（平織又はからみ織の織物（Ａ）やシート状構造物（Ｂ））が、容易に分離できない状態で一体化されていることをいう。
図２や図３は、実施例１で作製した、寒冷紗１０とスパンボンド不織布２０を複合一体化した複合シート３０の写真である。図４や図５に示すように、複合シート３０において、寒冷紗１０の経糸１１・緯糸１２に由来する部分と、スパンボンド不織布２０に由来する部分は、互いに食い込み合って強固に一体化されており、寒冷紗１０とスパンボンド不織布２０は容易に分離できない。
【００２７】
＜平織又はからみ織の織物（Ａ）＞
本発明の複合シートを構成する平織又はからみ織の織物（Ａ）（以下、単に「織物（Ａ）」という場合がある。）は、典型的には、寒冷紗等の空隙率の高い（目が粗い）平織又はからみ織の織物である。
「平織の織物」とは、経糸と緯糸を交互に織った織物、「からみ織の織物」とは、経糸を互いに絡ませながら緯糸と織り込んだ織物である。
【００２８】
図１に、実施例１において、カレンダー加工を施す前の平織の織物（寒冷紗１０）の写真を示す。図１からわかるように、不織布や布帛の場合とは異なり、寒冷紗１０等では、経糸１１や緯糸１２の占める面積に対する、開口部１４の占める面積の割合が非常に大きくなっている。
【００２９】
経糸１１や緯糸１２として使用される糸は、短繊維から成る紡績糸（スパンヤーン）であってもよいし、長繊維から成るフィラメント糸（フィラメントヤーン）であってもよい。
【００３０】
経糸１１・緯糸１２の密度は、それぞれ、３本／インチ以上１６０本／インチ以下が好ましく、５本／インチ以上５０本／インチ以下がより好ましく、７本／インチ以上２５本／インチ以下が更に好ましく、１０本／インチ以上２０本／インチ以下が特に好ましい。
経糸１１の密度と緯糸１２の密度は、同じであっても異なっていてもよい。また、経糸１１の密度と緯糸１２の密度の両方が、上記範囲内であるのが好ましい。
なお、糸の密度の算出にあたり、「１本の糸」とは、中が均一に詰まった１本の糸（例えば、モノフィラメント糸）、短繊維から成る１本の紡績糸、長繊維から成る１本のマルチフィラメント糸、又は、天然繊維や合成繊維を引き揃えたり、撚りをかけたりすることで１本になっているものをいう。すなわち、容易に分離できなくした状態で１本になっているものは、糸の密度の算出にあたり、「１本の糸」という。
例えば、Ｎｅ１０／２ｓ（綿番手１０番の双糸）は、単糸２本を引き揃えて、撚りをかけて双糸としたものであるが、容易に分離できない状態にあるので、「１本の糸」であり、「２本の糸」ではない。
【００３１】
織物（Ａ）は、経糸１１と緯糸１２の交点が目止め加工されていない生機（きばた）でもよいし、経糸と緯糸の交点が樹脂で目止め加工されたものであってもよい。
カレンダー加工の際の熱と圧力によって、経糸と緯糸の交点１３は互いに食い込み合って強固に一体化されるので、加工後の接着力の強さという観点からは、目止め加工は不要であるようにも思えるが、カレンダー加工の際に織物（Ａ）には強い力がかかることから、予め目止め加工されていた方が、経糸１１・緯糸１２の位置のずれが発生せず、加工後の複合シートにおける織物（Ａ）部分の均一性という観点から、予め織物（Ａ）には目止め加工がされているのが好ましい。
【００３２】
織物（Ａ）の経糸１１・緯糸１２の材質は特に限定はなく、寒冷紗等の材質として通常使用されるものが適宜選択される。
例えば、コットン（綿）、麻、ウール（毛）、絹等の天然繊維；ポリエステル、ビニロン、アクリル、ナイロン、ポリエチレン、ポリプロピレン、ポリ塩化ビニル、ポリウレタン等の合成繊維；レーヨン等の再生繊維；ガラス繊維、炭素繊維等の無機繊維；スチール繊維等の金属繊維等が挙げられる。
このうち、コットン、ポリエステル、ビニロン、レーヨン、アクリル又はナイロンが特に好ましい。
【００３３】
＜シート状構造物（Ｂ）＞
本発明の複合シートは、織物（Ａ）と、別のシート状構造物（Ｂ）を、カレンダー加工により複合一体化したものである。
【００３４】
織物（Ａ）と複合一体化するシート状構造物（Ｂ）は、１つでなくてもよく、２つ以上のシート状構造物（Ｂ）を、織物（Ａ）と複合一体化してもよい。
２つ以上のシート状構造物（Ｂ）を用いる場合は、同種であっても異種であってもよい。
例えば、織物（Ａ）と２つのシート状構造物（Ｂ）とを順に重ねてカレンダー加工することで複合一体化し、複合シートを作製してもよいし、２つの別々のシート状構造物（Ｂ）で織物（Ａ）を挟んでカレンダー加工することで複合一体化し、複合シートを作製してもよい。
【００３５】
シート状構造物（Ｂ）の種類については、シート状のものであれば特に限定はなく、例えば、不織布、「織物（Ａ）とは別の織物」、編物、フィルム、紙等が挙げられ、複合シートの用途（例えば、後述の適用例１〜７）により、適宜選択される。
【００３６】
上記不織布としては、フィラメントからなるスパンボンド不織布や短繊維からなる不織布が好ましい。具体的には、例えば、スパンボンド不織布、ケミカルボンド不織布、サーマルボンド不織布、エアレイド不織布、ニードルパンチ不織布、ウォータージェット不織布等が挙げられる。
織物（Ａ）との食い込みやすさ、入手のしやすさ、フィラメントから構成されているため強度が高いという点から、好ましくは、スパンボンド不織布である。
【００３７】
上記「織物（Ａ）とは別の織物」の例としては、例えば、目の粗い寒冷紗、衣料用布帛等が挙げられる。
上記編物の具体例としては、例えば、メリヤス編物等が挙げられる。
上記フィルムの例としては、例えば、ポリエチレンフィルム、ポリプロピレンフィルム、ポリエステルフィルム、ポリアミドフィルム等が挙げられる。
上記紙の例としては、例えば、印刷用紙、障子紙等が挙げられる。
【００３８】
用途に応じて、シート状構造物（Ｂ）の種類や、織物（Ａ）との貼り合わせの順序（層構成）を適宜選択し、複合シートを作製する。
本発明の具体的な複合シートの適用例としては、以下が挙げられる。
【００３９】
［適用例１：寒冷紗＋寒冷紗］
寒冷紗同士を複合化することにより、２枚重ね（以上）の寒冷紗とすることができる。このような寒冷紗は、引張強度等の物性に優れる。
寒冷紗の材質は同種であっても異種であってもよく、寒冷紗に使用する経糸・緯糸の密度も同種であっても異種であってもよい。
寒冷紗の材質や糸の密度を適宜選択することにより、様々な機能を付与することができる。例えば、強度の大きい寒冷紗と、防カビ性・消臭性等の機能が付与された機能性寒冷紗を複合化させることによって、強度と機能性を共に備えた寒冷紗（複合シート）を作製することができる。
【００４０】
［適用例２：寒冷紗＋不織布（スパンボンド不織布、短繊維不織布）］
不織布は、ろ過フィルター等に使用されている。寒冷紗と不織布を複合化した複合シートは、寒冷紗の経糸・緯糸の部分の存在により、寸法安定性に優れたフィルター材料として使用することができる。
【００４１】
［適用例３：寒冷紗＋紙］
寒冷紗と紙を複合化することにより、紙の強度を上げることができる。例えば、障子紙に適用することにより、強度が強く破れにくい障子紙を作製することができる。
【００４２】
［適用例４：寒冷紗＋フィルム］
寒冷紗とポリエチレンフィルム、ポリプロピレンフィルム、ポリエステルフィルム、ポリアミドフィルム等のフィルムを複合化した複合シートは、寒冷紗の経糸・緯糸の部分の存在により、包装材料等として使用する場合、型崩れしにくい形状保持性に優れた包装材料として使用することができる。
【００４３】
［適用例５：寒冷紗＋衣料用布帛］
寒冷紗と、衣料用布帛を複合化した複合シートは、肌と接触する衣類として使用する場合、寒冷紗側を肌と接触する面とすることにより、布帛と肌との接触性が低減し、これにより、汗をかいた際に肌に貼りつきにくくなると共に通気性に優れ着心地が良いという利点がある。
【００４４】
［適用例６：寒冷紗＋フィルム＋スパンボンド不織布］
寒冷紗と、ポリエチレンフィルム、ポリプロピレンフィルム、ポリエステルフィルム、ポリアミドフィルム等のフィルム、スパンボンド不織布を、この順序で積層した複合シートは、フィルム部分が水を通さないという理由から、防水用資材として優れている。この順序で積層することにより、表面のスパンボンド不織布上に印刷をすることができるという利点がある。なお、カレンダー加工した寒冷紗は表面が平滑になるため、寒冷紗表面に昇華転写法等によって印刷してもよい。
【００４５】
［適用例７：フィルム＋寒冷紗＋フィルム］
寒冷紗を、ポリエチレンフィルム、ポリプロピレンフィルム、ポリエステルフィルム、ポリアミドフィルム等のフィルムで挟んだ複合シートは、寸法安定性に優れているため壁紙の下敷材等として使用することができる。
【００４６】
＜カレンダー加工＞
本発明では、織物（Ａ）とシート状構造物（Ｂ）を重ね合わせた状態で、回転するカレンダーロールの間に通過させてカレンダー加工を施すことにより複合一体化し、複合シートを作製する。
重ね合わせた状態でカレンダー加工を施すことによって、織物（Ａ）とシート状構造物（Ｂ）には高い圧力（線圧）がかかり、互いに食い込み合った状態になり、強固に一体化され、厚さが大幅に低減された複合シートとなる。
【００４７】
カレンダー加工に使用されるカレンダー機について、特に限定は無く、不織布・布帛等をカレンダー加工するために使用される公知のカレンダー機が使用できる。
【００４８】
カレンダー機のカレンダーロールに関しては、一対の（２本の）カレンダーロールのみを使用し織物（Ａ）とシート状構造物（Ｂ）をその間に通過させてもよいし、多連式のカレンダーロールを使用してもよいし、多段式のカレンダーロールを使用してもよい。
【００４９】
カレンダーロールの材質は、特に限定は無いが、織物（Ａ）及び／又はシート状構造物（Ｂ）と接触するカレンダーロールについては、幅方向のプレス圧力を均一にしやすいようなものを選択するのがよい。
上記理由から、カレンダー加工の際には、金属製のカレンダーロールと樹脂製のカレンダーロール、金属製のカレンダーロールと紙製のカレンダーロール、金属製のカレンダーロールとゴム製のカレンダーロール、又は、金属製のカレンダーロールと金属製のカレンダーロールの間に、織物（Ａ）とシート状構造物（Ｂ）を重ね合わせた状態で通過させることが好ましい。このうち、金属製のカレンダーロールと樹脂製のカレンダーロールの間に通過させることが特に好ましい。
更に、入手や取扱いの容易性から、金属製のカレンダーロールは、鉄製のカレンダーロールであることが好ましい。
【００５０】
カレンダー加工を施す前の織物（Ａ）とシート状構造物（Ｂ）の平均厚さの総和（Ｔ１）と、カレンダー加工により作製される複合シートの平均厚さ（Ｔ２）を比較すると、Ｔ２は、Ｔ１に比べて小さな値となる。
ここで、「平均厚さ」とは、ＪＩＳ  Ｌ  １０９６  Ａ法の厚さ測定器によって測定した値である。
【００５１】
具体的には、Ｔ１とＴ２は、下記式（１）の関係を満たすことが必須である。
０．１５≦（Ｔ１−Ｔ２）／Ｔ１              （１）
【００５２】
また、下記式（１ａ）の関係を満たすことがより好ましい。
０．２５≦（Ｔ１−Ｔ２）／Ｔ１              （１ａ）
更に、下記式（１ｂ）の関係を満たすことが特に好ましい。
０．３≦（Ｔ１−Ｔ２）／Ｔ１                （１ｂ）
【００５３】
１００×（Ｔ１−Ｔ２）／Ｔ１は、複合一体化したことによる厚さの減少割合を百分率で表した値であり、以下、この値を「厚さ低下率」（％）という場合がある。
すなわち、厚さ低下率は１５％以上であることが必須であり、２５％以上であることが好ましく、３０％以上であることが特に好ましい。
【００５４】
カレンダー加工を施す前の織物（Ａ）とシート状構造物（Ｂ）の平均厚さの総和（Ｔ１）は、０．１０ｍｍ以上２．５ｍｍ以下が好ましく、０．１０ｍｍ以上２．０ｍｍ以下がより好ましく、０．１０ｍｍ以上１．０ｍｍ以下が特に好ましい。
【００５５】
複合シートの平均厚さ（Ｔ２）は、０．０５ｍｍ以上１．５ｍｍ以下が好ましく、０．０７ｍｍ以上１．０ｍｍ以下がより好ましく、０．１ｍｍ以上０．５ｍｍ以下が特に好ましい。
【００５６】
上記のような厚さ低下率にするために、カレンダー加工を施す際には、織物（Ａ）及び／又はシート状構造物（Ｂ）がカレンダーロールを通過する際に織物と接触するカレンダーロールのうち少なくとも１つの表面温度は、織物（Ａ）を構成する繊維のガラス転移点（Ｔｇ）以上の温度とする。
例えば、織物（Ａ）を構成する繊維の材質がポリエステルの場合は、織物（Ａ）及び／又はシート状構造物（Ｂ）と接触するカレンダーロールのうち少なくとも１つの表面温度を、８０℃以上にする必要がある。
このようにすることにより、カレンダーロールと接触する織物（Ａ）を構成する繊維に熱が伝わり、繊維中の分子の流動性が増すことから、カレンダー加工の際に高圧がかかることにより織物（Ａ）は変形しやすくなり、織物（Ａ）とシート状構造物（Ｂ）とが十分に食い込み合い、強固に一体化されるとともに、厚さが十分に低減される。
【００５７】
また、織物（Ａ）及び／又はシート状構造物（Ｂ）と接触するカレンダーロールのうち少なくとも１つの表面温度がガラス転移点（Ｔｇ）以上であることは必須であるが、更に、織物（Ａ）及び／又はシート状構造物（Ｂ）と接触する全てのカレンダーロールの表面温度がガラス転移点（Ｔｇ）以上であることが、より好ましい。
【００５８】
カレンダーロールの表面温度をガラス転移点（Ｔｇ）以上にする方法としては、カレンダーロールを、誘導発熱、電気加熱、熱媒循環、蒸気加熱等の方法で加熱する方法が挙げられるが、条件によっては（例えば、織物を構成する繊維の材質のガラス転移点（Ｔｇ）が比較的低温の場合）、摩擦による発熱で十分であり加熱を要しない場合もある。
【００５９】
カレンダーロールの間に通過させる際に、重ね合わされた織物（Ａ）とシート状構造物（Ｂ）にかかる線圧は、１００ｋｇｆ／ｃｍ（０．９８ｋＮ／ｃｍ）以上２０００ｋｇｆ／ｃｍ（１９．６ｋＮ／ｃｍ）以下であることが好ましく、１５０ｋｇｆ／ｃｍ（１．４７ｋＮ／ｃｍ）以上１５００ｋｇｆ／ｃｍ（１４．７ｋＮ／ｃｍ）以下がより好ましく、２００ｋｇｆ／ｃｍ（１．９６ｋＮ／ｃｍ）以上１０００ｋｇｆ／ｃｍ（９．８１ｋＮ／ｃｍ）以下が特に好ましい。
線圧の下限が上記以上であると、織物（Ａ）とシート状構造物（Ｂ）とが十分に食い込み合い、強固に一体化されるとともに、厚さ低下率を前記の範囲内にすることができる。
線圧の上限が上記以下であると、織物（Ａ）やシート状構造物（Ｂ）に破断等が発生しにくい。また、通常のカレンダー機で実現可能な線圧の上限は上記程度である。
本発明におけるカレンダー加工の際に適した線圧は、光沢を与える等の目的で行われる不織布や布帛のカレンダー加工の場合に比べて、１桁程度大きな値である。これは、カレンダー加工を行う目的の違いによるものである。
【００６０】
カレンダーロールの間に通過する重ね合わされた状態の織物（Ａ）とシート状構造物（Ｂ）の走行速度は、１ｍ／ｍｉｎ以上１００ｍ／ｍｉｎ以下が好ましく、３ｍ／ｍｉｎ以上６０ｍ／ｍｉｎ以下がより好ましく、５ｍ／ｍｉｎ以上５０ｍ／ｍｉｎ以下が特に好ましい。
走行速度が上記範囲内であると、織物（Ａ）とシート状構造物（Ｂ）が均一かつ十分に加圧され、複合シートが十分に薄くなる。
【００６１】
複合化処理後は、織物（Ａ）とシート状構造物（Ｂ）とは、容易に分離できない状態に一体化されているが、図２や図３に示すように、どの部分が織物（Ａ）に由来する部分であるかは容易に判別できる。カレンダー加工後の複合シートでは、織物（Ａ）に由来する部分の経糸１１及び緯糸１２は、押し潰され、経糸と緯糸の交点１３の面積が増加する。
【００６２】
カレンダー加工を施す前の織物（Ａ）の経糸と緯糸の交点１つ当たりの平均面積（Ｓ１）と、本発明の複合シートにおける織物（Ａ）に由来する部分の経糸と緯糸の交点１つ当たりの平均面積（Ｓ２）は、下記式（２）の関係を満たすことが好ましい。
０．２５≦（Ｓ２−Ｓ１）／Ｓ１≦２．５０    （２）
【００６３】
また、下記式（２ａ）の関係を満たすことがより好ましい。
０．３５≦（Ｓ２−Ｓ１）／Ｓ１≦１．５０    （２ａ）
更に、下記式（２ｂ）の関係を満たすことが特に好ましい。
０．４０≦（Ｓ２−Ｓ１）／Ｓ１≦１．００    （２ｂ）
【００６４】
１００×（Ｓ２−Ｓ１）／Ｓ１は、カレンダー加工を施し、複合一体化したことによる経糸と緯糸の交点の面積の増加割合を百分率で表した値であり、以下、この値を「交点面積増加率」（％）という場合がある。
すなわち、交点面積増加率は２５％以上２５０％以下であることが好ましく、３５％以上１５０％以下であることがより好ましく、４０％以上１００％以下であることが特に好ましい。
【００６５】
交点面積増加率が上記範囲内であると、複合シートは十分に薄くなり、柔らかく、取り扱い性に優れたものとなる。また、織物（Ａ）とシート状構造物（Ｂ）とが十分に食い込み合い、強固に一体化され、剥離が発生しにくい。
カレンダー加工の際の条件（カレンダーロールの温度、線圧、走行速度等）を前記の範囲内に設定することにより、交点面積増加率を上記範囲内にしやすくなる。
【００６６】
上記のように、カレンダー加工後の複合シートでは、織物（Ａ）に由来する部分の経糸１１及び緯糸１２は、押し潰され、経糸と緯糸の交点１３の面積が増加する。言い換えれば、開口率が減少する。
ここで、「開口率」とは、織物（Ａ）の占める全面積に対する、糸が存在しない部分（図１における開口部１４）の占める面積の割合をいう。また、複合シートの場合の「開口率」は、シート状構造物（Ｂ）が存在しないと仮定した場合に、織物（Ａ）に由来する部分の占める全面積に対する、糸が存在しない部分の占める面積の割合である。
例えば図１に示す、複合化処理する前の寒冷紗の開口率は７２．４％、図２及び図３に示す寒冷紗とスパンボンド不織布を複合一体化した複合シートの開口率は５６％である。
【００６７】
カレンダー加工を施す前の織物（Ａ）の開口率（Ｖ１）と、本発明の複合シートにおける織物（Ａ）に由来する部分の開口率（Ｖ２）は、下記式（３）の関係を満たすことが好ましい。
０．０５≦（Ｖ１−Ｖ２）／Ｖ１≦０．５０    （３）
【００６８】
また、下記式（３ａ）の関係を満たすことがより好ましい。
０．１０≦（Ｖ１−Ｖ２）／Ｖ１≦０．４０    （３ａ）
更に、下記式（３ｂ）の関係を満たすことが特に好ましい。
０．２０≦（Ｖ１−Ｖ２）／Ｖ１≦０．３０    （３ｂ）
【００６９】
１００×（Ｖ１−Ｖ２）／Ｖ１は、カレンダー加工を施したことによる開口率の減少割合を百分率で表した値であり、以下、この値を「開口率低下率」（％）という場合がある。
すなわち、開口率低下率は５％以上５０％以下であることが好ましく、１０％以上４０％以下であることがより好ましく、２０％以上３０％以下であることが特に好ましい。
【００７０】
開口率低下率が上記範囲内であると、複合シートは十分に薄くなり、柔らかく、取り扱い性に優れたものとなる。また、織物（Ａ）とシート状構造物（Ｂ）とが十分に食い込み合い、強固に一体化され、剥離が発生しにくい。
カレンダー加工の際の条件（カレンダーロールの温度、線圧、走行速度等）を前記の範囲内に設定することにより、開口率低下率を上記範囲内にしやすくなる。
【００７１】
カレンダー加工を施す前の織物（Ａ）の経方向の引張強度（後述の実施例に記載の方法で測定される値）は、２００Ｎ／５ｃｍ以上１５００Ｎ／５ｃｍ以下が好ましく、３００Ｎ／５ｃｍ以上１０００Ｎ／５ｃｍ以下がより好ましく、４００Ｎ／５ｃｍ以上９００Ｎ／５ｃｍ以下が特に好ましい。
【００７２】
カレンダー加工後の複合シートの引張強度は、織物（Ａ）と組み合わせるシート状構造物（Ｂ）の物性によって異なるが、２２０Ｎ／５ｃｍ以上が好ましい。
【００７３】
カレンダー加工を施す前の織物（Ａ）の引張伸度（後述の実施例に記載の方法で測定される値）は、２％以上１０％以下が好ましく、３％以上９％以下がより好ましく、５％以上８％以下が特に好ましい。
【００７４】
カレンダー加工後の複合シートの引張伸度は、物（Ａ）と組み合わせるシート状構造物（Ｂ）の物性によって異なるが、２％以上が特に好ましい。
【００７５】
カレンダー加工を施す前の織物（Ａ）のカンチレバー長さ（後述の実施例に記載の方法で測定される値）は、６０ｍｍ以上２００ｍｍ以下が好ましく、６０ｍｍ以上１８０ｍｍ以下がより好ましく、６０ｍｍ以上１５０ｍｍ以下が特に好ましい。
【００７６】
カレンダー加工後の複合シートのカンチレバー長さは、６０ｍｍ以上が好ましい。
【００７７】
本発明の複合シートが、従来のような接着剤を使用した複合シートに比べて、大幅に厚さを低減できる作用・原理については、以下のことが考えられる。ただし本発明は、以下の作用・原理の範囲に限定されるわけではない。
【００７８】
本発明の複合シートを製造するための複合化処理方法では、織物（Ａ）とシート状構造物（Ｂ）を重ね合わせた状態で、高い圧力（線圧）をかけて、カレンダー加工を施す。この際に、摩擦による発熱や、カレンダーロールを別途加熱することによって、カレンダーロールの表面温度を、織物（Ａ）を構成する繊維のガラス転移点（Ｔｇ）以上の温度にしている。カレンダーロールの間を通過する際に、織物（Ａ）に伝わった熱により、織物（Ａ）を構成する繊維がガラス転移点（Ｔｇ）温度に達することで繊維中の分子の流動性が増した状態において、高い圧力（線圧）が織物にかかることで、織物（Ａ）の経糸・緯糸が扁平な形状になるとともに、織物（Ａ）の経糸・緯糸は、シート状構造物（Ｂ）に押し付けられて両者は強固に一体化し、その複合シートは、大幅に厚さが低下する。
通常、織物等は、押し潰されると引張強度が大幅に低下するが、本発明では、カレンダー加工の際に、織物（Ａ）の流動性が増した状態の経糸・緯糸がシート状構造物（Ｂ）に強く押し付けられるので、織物（Ａ）の強度低下が小さく、その結果、複合シートは引張強度が強いものとなる。
また、カレンダー加工の際に、経糸と緯糸は、その交点において強固に一体化されていることにより、本発明の方法で加工した複合シートの織物（Ａ）に由来する部分の目ずれはほとんどなくなる。
【実施例】
【００７９】
以下に、実施例及び比較例等を挙げて本発明を更に具体的に説明するが、本発明は、その要旨を超えない限りこれらの実施例及び比較例に限定されるものではない。
【００８０】
（実施例１）
Ｎｅ１４／１ｓ（綿番手１４番の単糸）のポリエステル紡績糸を、経糸１４本／インチ、緯糸１４本／インチの間隔で製織し、経糸と緯糸の交点を酢酸ビニル系共重合体で目止め加工した寒冷紗（平均厚さ０．３６ｍｍ）と、目付が２０ｇ／ｍ２のエステルスパンボンド不織布（平均厚さ０．１２ｍｍ）とを、重ね合わせてカレンダー加工し、寒冷紗とスパンボンド不織布とが複合一体化した複合シートを作製した。
【００８１】
カレンダー加工には、由利ロール株式会社製のカレンダー機（ＴＹＰＥ：Ｈ．Ｐ．Ｃ．Ｍ）を使用した。カレンダーロールとして、３連ロールを使用し、中央にロール径３５０ｍｍの鉄製のロール、上下にロール径５００ｍｍの樹脂製のロールを設置した。
カレンダー加工の際には、寒冷紗を鉄製のカレンダーロールの側、エステルスパンボンド不織布を樹脂製のカレンダーロールの側に配置した。
また、鉄製カレンダーロールは１５０℃に加熱し、線圧は２１０ｋｇｆ／ｃｍとし、寒冷紗の走行速度は５ｍ／ｍｉｎとした。
【００８２】
（実施例２）
エステルスパンボンド不織布を、Ｎｅ３０／１ｓ（綿番手３０番の単糸）のポリエステル紡績糸で経糸２２本／インチ、緯糸２１本／インチに製織した寒冷紗に変更した点以外は、実施例１と同様にして、寒冷紗と寒冷紗とが複合一体化した複合シートを作製した。
【００８３】
（実施例３）
エステルスパンボンド不織布を、厚み０．０１９ｍｍのポリエステルフィルムに変更した点以外は、実施例１と同様にして、寒冷紗とフィルムとが複合一体化した複合シートを作製した。
【００８４】
（実施例４）
寒冷紗を「Ｎｅ３０／１ｓ（綿番手３０番の単糸）のポリエステル紡績糸を、経糸２２本／インチ、緯糸２１本／インチの間隔で製織し、経糸と緯糸の交点をＥＶＡ−アクリル系樹脂（昭和電工製、品名ＰＳＡ  ＳＥ−８００１）で目止め加工した寒冷紗（平均厚さ０．２８ｍｍ）」に変更した点、エステルスパンボンド不織布を平均厚さ０．１２ｍｍの市販の障子紙に変更した点以外は、実施例１と同様にして、寒冷紗と紙とが複合一体化した複合シートを作製した。
【００８５】
（比較例１）
実施例１で使用した寒冷紗とエステルスパンボンド不織布とを、アクリル酸エステルエマルジョン樹脂接着剤（昭和電工製）により接着することで一体化した複合シートを作製した。
【００８６】
（比較例２）
寒冷紗を「Ｎｅ６０／１ｓ（綿番手６０番の単糸）のポリエステル紡績糸を、経糸２２本／インチ、緯糸２１本／インチの間隔で製織し、経糸と緯糸の交点をＥＶＡ−アクリル系樹脂（昭和電工製、品名ＰＳＡ  ＳＥ−８００１）で目止め加工した寒冷紗（平均厚さ０．１４ｍｍ）」に変更した点以外は、比較例１と同様にして、寒冷紗とスパンボンド不織布とが接着することで複合一体化した複合シートを作製した。
【００８７】
（参考例１）
実施例１で使用した寒冷紗を、エステルスパンボンド不織布と重ね合わせずに、寒冷紗のみを実施例１と同様の条件でカレンダー加工した。
【００８８】
（参考例２）
Ｎｅ１４／１ｓ（綿番手１４番の単糸）のポリエステル紡績糸を、Ｎｅ１０／２ｓ（綿番手１０番の双糸）のポリエステル紡績糸に変更した点、経糸と緯糸の間隔を、経糸８本／インチ、緯糸８本／インチの間隔に変更した点、ＥＶＡ−アクリル系樹脂（昭和電工製、品名ＰＳＡ  ＳＥ−８００１）によって目止め加工した点以外は、参考例１と同様にして、寒冷紗を作製し、カレンダー加工した。
【００８９】
（参考例３）
Ｎｅ１０／２ｓ（綿番手１０番の双糸）のポリエステル紡績糸を、Ｎｅ３０／１ｓ（綿番手３０番の単糸）のポリエステル紡績糸に変更した点、経糸と緯糸の間隔を、経糸２２本／インチ、緯糸２１本／インチの間隔に変更した点以外は、参考例２と同様にして、寒冷紗を作製し、カレンダー加工した。
【００９０】
（参考例４）
Ｎｅ１０／２ｓ（綿番手１０番の双糸）のポリエステル紡績糸を、Ｎｅ２０／１ｓ（綿番手２０番の単糸）のビニロン紡績糸に変更した点、経糸と緯糸の間隔を、経糸１１本／インチ、緯糸８本／インチの間隔に変更した点以外は、参考例２と同様にして、寒冷紗を作製し、カレンダー加工した。
【００９１】
（参考例５）
参考例３において、経糸と緯糸の交点を樹脂で目止め加工しなかった点以外は、参考例３と同様にして寒冷紗を作製し、カレンダー加工した。
【００９２】
（参考例６）
参考例２において、カレンダー加工に使用するカレンダーロールを２本ともロール径４００ｍｍの鉄製のものを使用した点以外は、参考例２と同様にして寒冷紗を作製し、カレンダー加工した。
【００９３】
（参考例７）
参考例２において、カレンダー加工に使用するカレンダーロールの一方をロール径４００ｍｍの鉄製、もう一方をロール径４００ｍｍの紙製のものにした点以外は、参考例２と同様にして寒冷紗を作製し、カレンダー加工した。
【００９４】
（参考比較例１）
Ｎｅ１４／１ｓ（綿番手１４番の単糸）のポリエステル紡績糸を、Ｎｅ４０／１ｓ（綿番手４０番の単糸）のポリエステル紡績糸に変更した点以外は、参考例１と同様にして、寒冷紗を作製した。作製した寒冷紗をカレンダー加工しなかった。
【００９５】
（参考比較例２）
Ｎｅ３０／１ｓ（綿番手３０番の単糸）のポリエステル紡績糸を、Ｎｅ６０／１ｓ（綿番手６０番の単糸）のポリエステル紡績糸に変更した点以外は、参考例３と同様にして、寒冷紗を作製した。作製した寒冷紗をカレンダー加工しなかった。
【００９６】
［評価方法］
実施例１〜４、比較例１〜２、参考例１〜７、参考比較例１〜２において、カレンダー加工を施す前後に、複合シート、寒冷紗、エステルスパンボンド不織布、ポリエステルフィルム、障子紙について、以下の項目を評価した。
【００９７】
（１）平均厚さ
ＪＩＳ  Ｌ  １０９６  Ａ法の厚さ測定器（ピーコック製、モデルＧ）によって、織物の位置を無作為に１０点測定し、その平均値を平均厚さとした。
【００９８】
（２）平均交点面積
経糸と緯糸の交点を無作為に１０点抽出し、ノギスによって、交点における経糸と緯糸の幅を測定した。交点を長方形形状であると近似し、経糸の幅と緯糸の幅の積を算出し、その平均値を平均交点面積とした。
【００９９】
（３）開口率
開口部を無作為に１０点抽出し、ノギスによって縦と横の長さをそれぞれ測定した。
開口部を長方形形状であると近似し、開口部の縦の長さと横の長さの積を開口面積とした。開口面積を、開口面積と糸部分の面積を足した合計面積で除した値を開口率とした。
【０１００】
（４）引張強度
ＪＩＳ Ｌ１０９６（一般織物試験方法）に準拠し、経糸の繊維軸方向の引張強度を測定した。
カレンダー加工を施した後の引張強度を、カレンダー加工を施す前の引張強度で割った値に１００を乗じた値を「引張強度保持率」（％）とした。
【０１０１】
（５）引張伸度
ＪＩＳ Ｌ１０９６（一般織物試験方法）に準拠し、経糸の繊維軸方向の引張伸度を測定した。
カレンダー加工を施した後の引張伸度を、カレンダー加工を施す前の引張伸度で割った値に１００を乗じた値を「引張伸度保持率」（％）とした。
【０１０２】
（６）カンチレバー長さ（剛性）
４５度傾斜カンチレバー  ＪＩＳ Ｌ１０９５  Ｂ法で、経糸の繊維軸方向のカンチレバー長さを測定した。
カンチレバー長さが短いほど、織物は柔らかい。
【０１０３】
（７）目ずれ性
縦３０ｃｍ、横１００ｃｍの大きさに切った寒冷紗又は複合シートを、指で経糸と緯糸それぞれの繊維軸と直角方向に引っ張り、糸のずれを目視で確認し、以下の基準で判定した。
○：糸のずれが全く確認できない。
△：１〜３本の経糸・緯糸のずれが確認できる。
×：４本以上の経糸・緯糸のずれが確認できる。
【０１０４】
（８）剥離強さ
ＪＩＳ Ｌ１０８５（剥離強さ試験）に準拠して測定した。
【０１０５】
［評価結果］
表１〜２及び図１〜５に、評価結果を示す。
【０１０６】
【表１】
0005859699.tif 000002
【０１０７】
【表２】
0005859699.tif 000003
【０１０８】
カレンダー加工により複合化処理する前の寒冷紗（図１）と、実施例１において複合化処理した複合シート（図２、図３）を比較すると、複合シート中の寒冷紗部分の経糸１１及び緯糸１２は、押し潰されて広がっており、経糸と緯糸の交点１３の面積は大幅に増加し、開口率が減少していた。
また、実施例１において複合化処理した複合シートの断面写真（図４、図５）を見ると、寒冷紗部分（織物（Ａ）に由来する部分）の経糸１１や緯糸１２はスパンボンド不織布２０（シート状構造物（Ｂ））に食い込んでおり、上下方向に突き出ていないことがわかる。
このように、実施例１〜４の何れの複合シートにおいても、寒冷紗の経糸・緯糸部分は、シート状構造物（Ｂ）と十分に食い込み合っており、目ずれは全く確認できなかった。
【０１０９】
実施例１〜４では、カレンダー加工により複合化処理した後の複合シートの平均厚さ（Ｔ２）は、カレンダー加工を施す前の寒冷紗とシート状構造物の平均厚さの総和（Ｔ１）に比べて、大幅に減少しており、厚さ低下率は３０〜５０％程度だった。シート状構造物（Ｂ）がある程度の厚さを持つ場合（実施例１、２、４）、特に、厚さ低下率が大きかった。
一方、従来方法の接着剤による貼り合わせで複合シートを作製した比較例１では、複合シートの平均厚さは、各構成要素の平均厚さの和とほとんど変わらなかった（厚さ低下率４〜１０％）。
【０１１０】
参考例１〜７では、寒冷紗単独でカレンダー加工を施したが、この場合も、寒冷紗が押し潰され、扁平な形状になり、平均厚さが低下した。
寒冷紗（織物（Ａ））と複合一体化されるシート状構造物（Ｂ）が、スパンボンド不織布、ポリエステルフィルム、紙の場合、カレンダー加工により複合化処理された複合シートの平均厚さは、寒冷紗単独でカレンダー加工を施した場合と、ほとんど変わらなかった。
例えば、Ｎｅ１４／１ｓのポリエステル紡績糸で製織された寒冷紗を使用した場合、複合シートの平均厚さ（実施例１、実施例３）と、単独でカレンダー加工した後の寒冷紗の平均厚さ（参考例１）は、ほとんど同じだった。Ｎｅ３０／１ｓのポリエステル紡績糸で製織された寒冷紗を使用した場合（実施例４と参考例３の比較）も同様だった。
これは、寒冷紗自体が押し潰され扁平になった（厚さが減少した）ことに加えて、寒冷紗の経糸及び緯糸がシート状構造物に食い込むためである。このため、本発明の方法では、厚さ低下率は非常に大きな値となる。
【０１１１】
参考例１〜７において、様々な条件で寒冷紗単独でカレンダー加工を施した結果、何れも寒冷紗の平均厚さは低減した。寒冷紗とシート状構造物を複合一体化する場合も、同様に、何れの条件でカレンダー加工しても、平均厚さは大幅に低減すると考えられる。
【０１１２】
実施例１〜４においては、実施例３（シート状構造物（Ｂ）は、薄いポリエステルフィルム）では、剥離強さは０．４Ｎ／４ｃｍとやや低い値を示したものの、ある程度の厚さのシート状構造物（Ｂ）と寒冷紗とを複合一体化した実施例１、２、４では、複合シートの剥離強さは２．５〜６．８Ｎ／４ｃｍと高く、十分な接着性を示した。
一方、接着剤による貼り合わせで複合シートを作製した比較例１〜２では、基材破壊が生じてしまい、剥離強さは測定不可能だった。
【０１１３】
また、通常の場合、シート状物を押し潰した場合、引張強度は大幅に低下するが、実施例１や実施例４で作製した複合シートの引張強度は、カレンダー加工前の寒冷紗の引張強度に対してあまり低下していなかった。
【０１１４】
実施例１〜４でカレンダー加工を施して複合一体化した複合シートのそれぞれについて、２４日経過後に、平均厚さを再測定したところ、カレンダー加工直後の平均厚さを維持しており、平均厚さの増加は認められず、本発明の複合化処理（カレンダー加工）をした複合シートは、長期間経過しても薄いままであることがわかった。
【産業上の利用可能性】
【０１１５】
本発明の複合シートは、従来の複合シートと比較して厚さが大幅に低減されているため、強度の高い寒冷紗等の農業用資材、形状保持性に優れた包装材料や強度の強い障子紙等の生活資材、防水材や壁紙下敷き材等の工業資材として広く利用されるものである。
【符号の説明】
【０１１６】
１０  寒冷紗
１１  経糸
１２  緯糸
１３  経糸と緯糸の交点
１４  開口部
２０  スパンボンド不織布
３０  複合シート
【要約】      （修正有）【課題】強度に優れ、かつ、薄く取扱い性に優れた、剥離の起こりにくい複合シートの提供。【解決手段】織物（Ａ）とシート状構造物（Ｂ）２０を一体化した複合シート３０であって、織物（Ａ）とシート状構造物（Ｂ）２０を重ね合わせた状態で、回転するカレンダーロールの間に通過させて加圧及び加熱するカレンダー加工をすることにより複合一体化したものであり、該カレンダー加工の際に織物（Ａ）及び／又は該シート状構造物（Ｂ）２０と接触するカレンダーロールのうち少なくとも１つの表面温度は、織物（Ａ）を構成する繊維のガラス転移点以上の温度であり、該カレンダー加工を施す前の該織物（Ａ）と該シート状構造物（Ｂ）２０の平均厚さの総和（Ｔ１）と、複合シート３０の平均厚さ（Ｔ２）が、下記式（１）の関係を満たす複合シート３０。０．１５≦（Ｔ１−Ｔ２）／Ｔ１（１）【選択図】図２【図１】
0005859699.tif 000004
【図２】
0005859699.tif 000005
【図３】
0005859699.tif 000006
【図４】
0005859699.tif 000007
【図５】
0005859699.tif 000008